(57)【特許請求の範囲】
【請求項１】
複数のプリプレグシートを用いて製造されており、
上記複数のプリプレグシートが、シャフト軸方向方向の全体に配置される全長シートと、シャフト軸方向において部分的に配置される部分シートとを含んでおり、
上記全長シートが、複数のバイアスシートを含み、
上記バイアスシートが、
絶対繊維角度θｂが４０°以上５０°以下である２枚のベースシートと、
絶対繊維角度θｔが１５°以上７５°以下であって且つ上記角度θｂとは相違している２枚の調整シートとを有しており、
第１の上記ベースシートの周方向巻回開始位置がＰａとされ、第２の上記ベースシートの周方向巻回開始位置がＰｂとされ、第１の上記調整シートの周方向巻回開始位置がＰｃとされ、第２の上記調整シートの周方向巻回開始位置がＰｄとされるとき、
位置Ｐａ、Ｐｂ、Ｐｃ及びＰｄのぞれぞれが、次の４つの周方向位置Ｐ１、Ｐ２、Ｐ３及びＰ４のいずれかに分配されており、
・周方向位置Ｐ１：０度
・周方向位置Ｐ２：７５度以上１０５度以下
・周方向位置Ｐ３：１６５度以上１９５度以下
・周方向位置Ｐ４：２５５度以上２８５度以下
上記２枚のベースシートを貼り合わせた第一の合体シートと、上記２枚の調整シートを貼り合わせた第二の合体シートとを用いて製造されており、
上記位置Ｐａが上記位置Ｐ１に対応するとき、上記位置Ｐｂは上記位置Ｐ３に対応し、上記位置Ｐｃは上記位置Ｐ２又は上記位置Ｐ４の一方に対応し、上記位置Ｐｄは上記位置Ｐ２又は上記位置Ｐ４の他方に対応するゴルフクラブシャフト。
【請求項２】
複数のプリプレグシートを用いて製造されており、
上記複数のプリプレグシートが、シャフト軸方向方向の全体に配置される全長シートと、シャフト軸方向において部分的に配置される部分シートとを含んでおり、
上記全長シートが、複数のバイアスシートを含み、
上記バイアスシートが、
絶対繊維角度θｂが４０°以上５０°以下である２枚のベースシートと、
絶対繊維角度θｔが１５°以上７５°以下であって且つ上記角度θｂとは相違している２枚の調整シートとを有しており、
第１の上記ベースシートの周方向巻回開始位置がＰａとされ、第２の上記ベースシートの周方向巻回開始位置がＰｂとされ、第１の上記調整シートの周方向巻回開始位置がＰｃとされ、第２の上記調整シートの周方向巻回開始位置がＰｄとされるとき、
位置Ｐａ、Ｐｂ、Ｐｃ及びＰｄのぞれぞれが、次の４つの周方向位置Ｐ１、Ｐ２、Ｐ３及びＰ４のいずれかに分配されており、
・周方向位置Ｐ１：０度
・周方向位置Ｐ２：７５度以上１０５度以下
・周方向位置Ｐ３：１６５度以上１９５度以下
・周方向位置Ｐ４：２５５度以上２８５度以下
４枚のシートを貼り合わせて得られる一つの合体シートを用いて製造されており、
これらの４枚のシートが、２枚の上記ベースシート及び２枚の上記調整シートであり、  上記合体シートにおいて、上記ベースシートと上記調整シートとが交互に貼り合わされているゴルフクラブシャフト。
【請求項３】
上記全長シートの周方向巻回開始位置が、５箇所以上に分散している請求項１又は２に記載のゴルフクラブシャフト。
【請求項４】
上記部分シートが、シャフト軸方向長さが３００ｍｍ以上である長部分シートを含み、
全ての上記長部分シートにおいて、プライ数が実質的に整数とされている請求項１から３のいずれかに記載のゴルフクラブシャフト。
【請求項５】
上記絶対繊維角度θｔが上記絶対繊維角度θｂよりも小さい請求項１から４のいずれかに記載のゴルフクラブシャフト。
【発明の詳細な説明】
【技術分野】
【０００１】
本発明は、ゴルフクラブシャフトに関する。
【背景技術】
【０００２】
ゴルフクラブシャフトとして、いわゆるカーボンシャフトが知られている。このカーボンシャフトの製造方法として、シートワインディング製法が知られている。このシートワインディング製法では、プリプレグ（プリプレグシート）をマンドレルに巻回することにより、積層構造が得られる。
【０００３】
このシャフトでは、材料誤差、巻き付け作業の誤差等に起因して、バラツキが生じうる。特に、周方向におけるバラツキが生じうる。特に、周方向におけるフレックス（曲げ剛性）のバラツキが生じうる。このバラツキが存在する場合、ヘッドに対するシャフトの周方向相対位置（以下、シャフトポジションともいう）によってフレックスが変化してしまう。このバラツキは、種々の問題を生じうる。
【０００４】
周方向の均一性を高める技術が開示されている。特許第２７０５０４７号公報は、シートの両端部を重ねることなく突き合わせ、この突き合わせ部分を周方向に略均等に分散させたシャフトを開示する。特許第３３１５３３８号公報は、目開き部に、隣接する層の重合部を位置させた管状体を開示する。特許第４５１０２６０号公報に記載の発明は、プリプレグ（Ｐ１）の巻き始め端縁に、プリプレグ（Ｐ２）の巻き終わり端縁を突き合わせること等を規定している。
【０００５】
特開２００９−２５４４０１公報は、第１アングル層と第２アングル層とを設けたシャフトを開示する。第２アングル層における繊維の配向角度は、シャフトの長手方向に対して６０°から７５°である。この発明の目的は、従来シャフトの特性及び外径を維持したまま、捻れ強度を向上させることにある。
【０００６】
一方、ヘッドとシャフトとが着脱可能とされたゴルフクラブが開発されている。
【０００７】
この種のゴルフクラブの典型例では、シャフトの先端部にスリーブが接着されている。このスリーブは、ヘッドの回転防止部と係合し、且つ、ネジによって抜け止めされている。このゴルフクラブでは、シャフトをスリーブに対して傾斜させることができる。この傾斜は、ロフト角、ライ角及びフック角の調整を可能とする。即ち、シャフトポジションを変えることで、ロフト角、ライ角及びフック角が調整されうる。
【０００８】
この種のゴルフクラブにおいては、シャフトの上記バラツキが特に問題となる。即ち、シャフトポジションによってフレックスが変化するのは、好ましくない。
【先行技術文献】
【特許文献】
【０００９】
【特許文献１】特許第２７０５０４７号公報
【特許文献２】特許第３３１５３３８号公報
【特許文献３】特許第４５１０２６０号公報
【特許文献４】特開２００９−２５４４０１公報
【発明の概要】
【発明が解決しようとする課題】
【００１０】
ヘッドとシャフトとが着脱可能とされたゴルフクラブの登場に伴い、周方向の均一性はより一層重要となっている。
【００１１】
本発明の目的は、周方向の均一性に優れたゴルフクラブシャフトの提供にある。
【課題を解決するための手段】
【００１２】
本発明に係るゴルフクラブシャフトは、複数のプリプレグシートを用いて製造されている。上記複数のプリプレグシートは、シャフト軸方向の全体に配置される全長シートと、シャフト軸方向において部分的に配置される部分シートとを含む。全ての上記全長シートにおいて、プライ数が実質的に整数とされている。上記全長シートは、４枚以上のバイアスシートを含む。上記バイアスシートの周方向巻回開始位置は、４箇所以上に分散している。
【００１３】
好ましくは、上記全長シートの周方向巻回開始位置は、５箇所以上に分散している。
【００１４】
上記部分シートは、シャフト軸方向長さが３００ｍｍ以上である長部分シートとを含んでいてもよい。この場合、好ましくは、全ての上記長部分シートにおいて、プライ数が実質的に整数とされている。
【００１５】
好ましくは、上記バイアスシートが、２枚のベースシートと、２枚の調整シートとを有している。ただし、上記２枚のベースシートの絶対繊維角度θｂは４０°以上５０°以下であり、上記２枚の調整シートの絶対繊維角度θｔは１５°以上７５°以下であって且つ上記角度θｂとは相違している。
【００１６】
第１の上記ベースシートの周方向巻回開始位置がＰａとされ、第２の上記ベースシートの周方向巻回開始位置がＰｂとされ、第１の上記調整シートの周方向巻回開始位置がＰｃとされ、第２の上記調整シートの周方向巻回開始位置がＰｄとされるとき、好ましくは、位置Ｐａ、Ｐｂ、Ｐｃ及びＰｄのぞれぞれが、次の４つの周方向位置Ｐ１、Ｐ２、Ｐ３及びＰ４のいずれかに一対一で対応している。
・周方向位置Ｐ１：０度
・周方向位置Ｐ２：７５度以上１０５度以下
・周方向位置Ｐ３：１６５度以上１９５度以下
・周方向位置Ｐ４：２５５度以上２８５度以下
【００１７】
好ましくは、上記シャフトは、４枚のシートを貼り合わせて得られる一つの合体シートを用いて作製されている。この４枚のシートは、２枚の上記ベースシート及び２枚の上記調整シートである。
【００１８】
好ましくは、上記絶対繊維角度θｔは上記絶対繊維角度θｂよりも小さい。
【００１９】
他の態様に係るゴルフクラブシャフトは、複数のプリプレグシートを用いて製造されている。上記複数のプリプレグシートは、シャフト軸方向方向の全体に配置される全長シートと、シャフト軸方向において部分的に配置される部分シートとを含む。上記全長シートは、複数のバイアスシートを含む。上記バイアスシートは、２枚のベースシートと、２枚の調整シートとを有している。上記２枚のベースシートの絶対繊維角度θｂは４０°以上５０°以下である。上記２枚の調整シートの絶対繊維角度θｔは、１５°以上７５°以下であって且つ上記絶対繊維角度θｂとは相違している。第１の上記ベースシートの周方向巻回開始位置がＰａとされ、第２の上記ベースシートの周方向巻回開始位置がＰｂとされ、第１の上記調整シートの周方向巻回開始位置がＰｃとされ、第２の上記調整シートの周方向巻回開始位置がＰｄとされるとき、位置Ｐａ、Ｐｂ、Ｐｃ及びＰｄのぞれぞれが、次の４つの周方向位置Ｐ１、Ｐ２、Ｐ３及びＰ４のいずれかに一対一で対応している。
・周方向位置Ｐ１：０度
・周方向位置Ｐ２：７５度以上１０５度以下
・周方向位置Ｐ３：１６５度以上１９５度以下
・周方向位置Ｐ４：２５５度以上２８５度以下
【発明の効果】
【００２０】
周方向の均一性に優れたゴルフクラブシャフトが得られうる。
【図面の簡単な説明】
【００２１】
【図１】図１は、本発明の第一実施形態に係るシャフトを備えたゴルフクラブを示す。
【図２】図２は、第一実施形態に係るシャフトの展開図である。
【図３】図３は、第一実施形態に係るシャフトの展開図であり、合体シートが作製された状態を示す。
【図４】図４は、第一実施形態における、各シートの周方向巻回開始位置を示す図である。
【図５】図５は、第一実施形態における、バイアス層の積層構成を示す概念図である。
【図６】図６は、第二実施形態において用いられた合体シートを示す図である。
【図７】図７は、第二実施形態における、バイアス層の積層構成を示す概念図である。
【図８】図８（ａ）は、順式フレックスの測定方法を示す図である。図８（ｂ）は、逆式フレックスの測定方法を示す図である。
【発明を実施するための形態】
【００２２】
以下、適宜図面が参照されつつ、好ましい実施形態に基づいて本発明が詳細に説明される。
【００２３】
なお本願では、「層」という文言と、「シート」という文言とが用いられる。「層」は、巻回された後における称呼であり、これに対して「シート」は、巻回される前における称呼である。「層」は、「シート」が巻回されることによって形成される。即ち、巻回された「シート」が、「層」を形成する。
【００２４】
また、本願では、層とシートとで同じ符号が用いられる。例えば、シートａ１によって形成された層は、層ａ１とされる。
【００２５】
特に説明しない限り、本願において、「内側」とは、シャフト半径方向における内側を意味し、「外側」とは、シャフト半径方向における外側を意味する。特に説明しない限り、本願において、「半径方向」とは、シャフト半径方向を意味し、「軸方向」とは、シャフト軸方向を意味する。
【００２６】
図１は、本発明の第一実施形態に係るゴルフクラブシャフト６を備えたゴルフクラブ２の全体図である。ゴルフクラブ２は、ヘッド４と、シャフト６と、グリップ８とを備えている。シャフト６の先端部に、ヘッド４が設けられている。シャフト６の後端部に、グリップ８が設けられている。なおヘッド４及びグリップ８は限定されない。ヘッド４として、ウッド型ゴルフクラブヘッド、アイアン型ゴルフクラブヘッド、パターヘッド等が例示される。
【００２７】
シャフト６は、繊維強化樹脂層の積層体からなる。シャフト６は、管状体である。シャフト６は中空構造を有する。図１が示すように、シャフト６は、チップＴｐとバットＢｔとを有する。クラブ２において、チップＴｐは、ヘッド４の内部に位置する。クラブ２において、バットＢｔは、グリップ８の内部に位置する。
【００２８】
シャフト６は、いわゆるカーボンシャフトである。好ましくは、シャフト６は、プリプレグシートを硬化させてなる。このプリプレグシートでは、繊維は実質的に一方向に配向している。このように繊維が実質的に一方向に配向したプリプレグは、ＵＤプリプレグとも称される。「ＵＤ」とは、ユニディレクションの略である。ＵＤプリプレグ以外のプリプレグが用いられても良い。例えば、プリプレグシートに含まれる繊維が編まれていてもよい。
【００２９】
プリプレグシートは、繊維と樹脂とを有している。この樹脂は、マトリクス樹脂とも称される。典型的には、この繊維は炭素繊維である。典型的には、このマトリクス樹脂は、熱硬化性樹脂である。好ましいマトリクス樹脂は、エポキシ樹脂である。
【００３０】
シャフト６は、いわゆるシートワインディング製法により製造されている。プリプレグにおいて、マトリクス樹脂は、半硬化状態にある。シャフト６は、プリプレグシートが巻回され且つ硬化されてなる。この硬化とは、半硬化状態のマトリクス樹脂を硬化させることである。この硬化は、加熱により達成される。硬化工程においては、加熱がなされる。この加熱により、プリプレグシートのマトリクス樹脂が硬化する。
【００３１】
図２は、シャフト６を構成するプリプレグシートの展開図（シート構成図）である。シャフト６は、複数枚のシートにより構成されている。図２の実施形態では、シャフト６は、ａ１からａ８までの８枚のシートにより構成されている。本願において、図２で示される展開図は、シャフトを構成するシートを、シャフトの半径方向内側から順に示している。展開図において上側に位置しているシートから順に巻回される。本願の展開図において、図面の左右方向は、軸方向に一致する。本願の展開図において、図面の右側は、シャフトのチップＴｐ側である。本願の展開図において、図面の左側は、シャフトのバットＢｔ側である。
【００３２】
本願の展開図は、各シートの巻き付け順序のみならず、各シートの軸方向における配置をも示している。例えば図２において、シートａ１の一端はチップＴｐに位置している。
【００３３】
シャフト６は、ストレート層とバイアス層とを有する。本願の展開図において、繊維の配向角度（繊維角度Ａｆ）が記載されている。この配向角度は、軸方向に対する角度である。軸方向は、シャフト長手方向に等しい。「０°」と記載されているシートが、ストレート層を構成している。ストレート層用のシートは、本願においてストレートシートとも称される。
【００３４】
ストレート層は、繊維の配向がシャフトの長手方向（軸方向）に対して実質的に０°とされた層である。巻き付けの際の誤差等に起因して、通常、繊維の配向は軸方向に対して完全に平行とはならない。ストレート層において、シャフト軸線に対する絶対繊維角度θは、１０°以下である。絶対繊維角度θとは、シャフト軸線と繊維方向との成す角度の絶対値である。即ち、絶対繊維角度θが１０°以下とは、繊維方向と軸方向とのなす角度Ａｆ（繊維角度Ａｆ）が、−１０度以上＋１０度以下であることを意味する。
【００３５】
図２の実施形態において、ストレートシートは、シートａ１、シートａ６、シートａ７及びシートａ８である。ストレート層は、シャフトの曲げ剛性及び曲げ強度との相関が高い。
【００３６】
バイアス層は、繊維の配向が軸方向に対して実質的に傾斜した層である。本願において、バイアス層用のシートは、単にバイアスシートとも称される。
【００３７】
バイアス層は、繊維の配向が互いに逆方向に傾斜した２つの層の組み合わせである。即ちバイアスシートは、繊維の配向が互いに逆方向に傾斜した２枚のシートの組み合わせである。好ましくは、バイアスシートは、上記角度Ａｆが−７５°以上−１５°以下のシートと、上記角度Ａｆが１５°以上７５°以下のシートとの組み合わせである。
【００３８】
シャフト６において、バイアスシートは、シートａ２、シートａ３、シートａ４及びシートａ５である。図２には、シート毎に、上記角度Ａｆが記載されている。角度Ａｆにおけるプラス（＋）及びマイナス（−）は、互いに貼り合わされるバイアスシートの繊維が互いに逆方向に傾斜していることを示している。
【００３９】
なお、図２の実施形態では、シートａ２が−４５度であり且つシートａ３が＋４５度であるが、逆にシートａ２が＋４５度であり且つシートａ３が−４５度であってもよいことは当然である。同様に、図２の実施形態では、シートａ４が−３０度であり且つシートａ５が＋３０度であるが、逆にシートａ４が＋３０度であり且つシートａ５が−３０度であってもよいことは当然である。
【００４０】
ストレート層及びバイアス層以外に、フープ層が設けられてもよい。このフープ層では、上記絶対繊維角度θが実質的に９０°とされる。ただし、巻き付けの際の誤差等に起因して、この角度θは完全に９０°とはならない。好ましくは、このフープ層における上記絶対繊維角度θは８０°以上であり、より好ましくは８５°以上である。図２の実施形態では、フープ層は設けられていない。
【００４１】
図２には、各シートのプライ数が付記されている。この図２において、シートの右側には、チップＴｐにおけるプライ数が記載されている。シートの左側には、バットＢｔにおけるプライ数が記載されている。
【００４２】
シートａ２のプライ数は２である。即ち、層ａ２は、軸方向のあらゆる位置において、２周している。シートａ３のプライ数は２である。即ち、層ａ３は、軸方向のあらゆる位置において、２周している。シートａ４のプライ数は１である。即ち、層ａ４は、軸方向のあらゆる位置において、１周している。シートａ５のプライ数は１である。即ち、層ａ５は、軸方向のあらゆる位置において、１周している。シートａ６のプライ数は２である。即ち、層ａ６は、軸方向のあらゆる位置において、２周している。シートａ７のプライ数は２である。即ち、層ａ７は、軸方向のあらゆる位置において、２周している。
【００４３】
図示しないが、使用される前のプリプレグシートは、カバーシートにより挟まれている。通常、カバーシートは、離型紙及び樹脂フィルムである。即ち、使用される前のプリプレグシートは、離型紙と樹脂フィルムとで挟まれている。プリプレグシートの一方の面には離型紙が貼られており、プリプレグシートの他方の面には樹脂フィルムが貼られている。以下において、離型紙が貼り付けられている面が「離型紙側の面」とも称され、樹脂フィルムが貼り付けられている面が「フィルム側の面」とも称される。
【００４４】
通常、プリプレグシートを巻回するには、先に樹脂フィルムが剥がされる。樹脂フィルムが剥がされることにより、フィルム側の面が露出する。この露出面は、タック性（粘着性）を有する。このタック性は、マトリクス樹脂に起因する。即ち、このマトリクス樹脂が半硬化状態であるため、粘着性が発現する。次に、この露出したフィルム側の面の縁部（巻回開始端部ともいう）を、巻回対象物に貼り付ける。マトリクス樹脂の粘着性により、この巻回開始端部の貼り付けが円滑になされうる。巻回対象物とは、マンドレル、又はマンドレルに他のプリプレグシートが巻き付けられてなる巻回物である。次に、離型紙が剥がされる。次に、巻回対象物が回転されて、プリプレグシートが巻回対象物に巻き付けられる。このように、先に樹脂フィルムが剥がされ、巻回開始端部が巻回対象物に貼り付けられた後に、離型紙が剥がされる。この手順により、シートの皺や巻き付け不良が抑制される。なぜなら、離型紙が貼り付けられたシートは、離型紙に支持されているため、皺となりにくいからである。離型紙は、樹脂フィルムと比較して、曲げ剛性が高い。
【００４５】
図２の実施形態では、合体シートが用いられる。合体シートは、複数のシートを貼り合わせることによって形成される。
【００４６】
図２の実施形態では、二つの合体シートが形成される。図３は、これら二つの合体シートが形成された後のシート構成を示す。
【００４７】
図３が示すように、シートａ２とシートａ３とが貼り合わせられて、合体シートａ２３が形成される。合体シートａ２３において、シートａ２の巻回開始端ｔ２と、シートａ３の巻回開始端ｔ３とは、半周分ズレている。即ち、巻回後のシャフト断面において、端ｔ２の周方向位置と、端ｔ３の周方向位置とは、１８０°相違する。
【００４８】
図３が示すように、シートａ４とシートａ５とが貼り合わせられて、合体シートａ４５が形成される。合体シートａ４５において、シートａ４の巻回開始端ｔ４と、シートａ５の巻回開始端ｔ５とは、半周分ズレている。即ち、巻回後のシャフト断面において、端ｔ４の周方向位置と、端ｔ５の周方向位置とは、１８０°相違する。
【００４９】
本願では、繊維の配向角度に基づいて、シート及び層が分類される。加えて、本願では、軸方向の長さによって、シート及び層が分類される。
【００５０】
本願において、軸方向の全体に配置される層が、全長層と称される。本願において、軸方向の全体に配置されるシートが、全長シートと称される。
【００５１】
一方、本願において、軸方向において部分的に配置される層が、部分層と称される。本願において、軸方向において部分的に配置されるシートが、部分シートと称される。
【００５２】
これらの称呼は、組み合わせられうる。例えば、シャフト全長に亘るバイアス層は、全長バイアス層と称される。同様に、全長バイアスシート、全長ストレート層、全長ストレートシート、部分バイアス層、部分バイアスシート、部分ストレート層、部分ストレートシート等の称呼が用いられる。
【００５３】
シャフト６において、全長シートは、シートａ２、ａ３、ａ４、ａ５、ａ６及びａ７である。シートａ２、ａ３、ａ４及びａ５は、全長バイアスシートである。シートａ６及びシートａ７は、全長ストレートシートである。一方、部分シートは、シートａ１及びシートａ８である。シートａ１及びシートａ８は、部分ストレートシートである。
【００５４】
次に、このシャフト６の製造工程の概略が説明される。
【００５５】
［シャフト製造工程の概略］
【００５６】
（１）裁断工程
裁断工程では、プリプレグシートが所望の形状に裁断される。この工程により、図２に示された各シートが切り出される。
【００５７】
なお、裁断は、裁断機によりなされてもよいし、手作業でなされてもよい。手作業の場合、例えば、カッターナイフが用いられる。
【００５８】
（２）貼り合わせ工程
貼り合わせ工程では、複数のシートが貼り合わされて、前述した合体シートが作製される。
【００５９】
貼り合わせ工程では、加熱又はプレスが用いられてもよい。より好ましくは、加熱とプレスとが併用される。後述する巻回工程において、合体シートの巻き付け作業中に、シートのズレが生じうる。このズレは、巻き付け精度を低下させる。加熱及びプレスは、シート間の接着力を向上させる。加熱及びプレスは、巻回工程におけるシート間のズレを抑制する。
【００６０】
シート同士の接着力を高める観点から、貼り合わせ工程における加熱温度は、３０℃以上が好ましく、３５℃以上がより好ましい。この加熱温度が高すぎる場合、マトリクス樹脂の硬化が進行し、シートの粘着性が低下することがある。この粘着性の低下は、合体シートと巻回対象物との接着性を低下させる。この接着性の低下は、皺の発生を許容することがあり、巻き付け位置のズレを生じさせうる。この観点から、貼り合わせ工程における加熱温度は、６０℃以下が好ましく、５０℃以下がより好ましく、４０℃以下がより好ましい。
【００６１】
シート同士の接着力を高める観点から、貼り合わせ工程における加熱時間は、２０秒以上が好ましく、３０秒以上がより好ましい。シートの粘着性の観点から、貼り合わせ工程における加熱時間は、３００秒以下が好ましい。
【００６２】
シート同士の接着力を高める観点から、貼り合わせ工程におけるプレスの圧力は、３００ｇ／ｃｍ２以上が好ましく、３５０ｇ／ｃｍ２以上がより好ましい。プレスの圧力が過大である場合、プリプレグが押し潰される場合がある。この場合、プリプレグの厚みが設計値よりも薄くなる。プリプレグの厚み精度の観点から、貼り合わせ工程におけるプレスの圧力は、６００ｇ／ｃｍ２以下が好ましく、５００ｇ／ｃｍ２以下がより好ましい。
【００６３】
シート同士の接着力を高める観点から、貼り合わせ工程におけるプレスの時間は、２０秒以上が好ましく、３０秒以上がより好ましい。プリプレグの厚み精度の観点から、貼り合わせ工程におけるプレスの時間は、３００秒以下が好ましい。
【００６４】
（３）巻回工程
巻回工程では、マンドレルが用意される。典型的なマンドレルは、金属製である。このマンドレルに、離型剤が塗布される。更に、このマンドレルに、粘着性を有する樹脂が塗布される。この樹脂は、タッキングレジンとも称される。このマンドレルに、裁断されたシートが巻回される。このタッキングレジンにより、シートの巻回開始端部をマンドレルに貼り付けることが容易とされている。
【００６５】
貼り合せられたシートに関しては、合体シートの状態で巻回される。即ち、図３の状態とされた各シートが、巻回される。
【００６６】
この巻回工程により、巻回体が得られる。この巻回体は、マンドレルの外側にプリプレグシートが巻き付けられてなる。巻回は、例えば、平面上で巻回対象物を転がすことによりなされる。この巻回は、手作業によりなされてもよいし、機械によりなされてもよい。この機械は、ローリングマシンと称される。
【００６７】
（４）テープラッピング工程
テープラッピング工程では、上記巻回体の外周面にテープが巻き付けられる。このテープは、ラッピングテープとも称される。このラッピングテープは、張力を付与されつつ巻き付けられる。このラッピングテープにより、巻回体に圧力が加えられる。この圧力はボイドを低減させる。
【００６８】
（５）硬化工程
硬化工程では、テープラッピングがなされた後の巻回体が加熱される。この加熱により、マトリクス樹脂が硬化する。この硬化の課程で、マトリクス樹脂が一時的に流動化する。このマトリクス樹脂の流動化により、シート間又はシート内の空気が排出されうる。ラッピングテープの圧力（締め付け力）により、この空気の排出が促進されている。この硬化により、硬化積層体が得られる。
【００６９】
（６）マンドレルの引き抜き工程及びラッピングテープの除去工程
硬化工程の後、マンドレルの引き抜き工程とラッピングテープの除去工程とがなされる。両者の順序は限定されないが、ラッピングテープの除去工程の能率を向上させる観点から、マンドレルの引き抜き工程の後にラッピングテープの除去工程がなされるのが好ましい。
【００７０】
（７）両端カット工程
この工程では、硬化積層体の両端部がカットされる。このカットにより、チップＴｐの端面及びバットＢｔの端面が平坦とされる。
【００７１】
（８）研磨工程
この工程では、硬化積層体の表面が研磨される。硬化積層体の表面には、ラッピングテープの跡として残された螺旋状の凹凸が存在する。研磨により、このラッピングテープの跡としての凹凸が消滅し、表面が平滑とされる。
【００７２】
（９）塗装工程
研磨工程後の硬化積層体に塗装が施される。
【００７３】
図４は、各シートの周方向巻回開始位置を示している。図４は、シャフトのバットＢｔ側から見た図である。本願において、周方向巻回開始位置は、単に、巻回開始位置とも称される。この巻回開始位置は、前述された巻回開始端の位置である。４枚のバイアスシートの巻回開始位置は、相違している。よって、バイアスシートの巻回開始位置は、４箇所に分散している。図４が示すように、４枚のバイアスシートの巻回開始位置ｓ２，ｓ３、ｓ４及びｓ５は、９０°おきに配置されている。ただし、±１５°の誤差は許容されうる。
【００７４】
図５は、バイアス層の構成を示す模式的な断面図である。それぞれの層は、１本の線によって簡略的に表現されている。図５は、シャフトのバットＢｔ側から見た図である。図３に示すように、先ず合体シートａ２３が巻回され、つづいて、合体シートａ４５が巻回される。また、合体シートａ４５の巻回開始位置は、合体シートａ２３の巻回開始位置に対して、９０°相違している。結果として、図５で示される積層が得られる。符号ｓ２で示されるのは、シートａ２の巻回開始位置である。符号ｓ３で示されるのは、シートａ３の巻回開始位置である。符号ｓ４で示されるのは、シートａ４の巻回開始位置である。符号ｓ５で示されるのは、シートａ５の巻回開始位置である。
【００７５】
図４及び図５が示すように、巻回開始位置ｓ２が０°であるとすると、巻回開始位置ｓ３は１８０°（±１５°）であり、巻回開始位置ｓ４は９０°（±１５°）であり、巻回開始位置ｓ５は２７０°（±１５°）である。巻回開始位置が周方向に分散しているので、シャフト６は、周方向におけるフレックスの均一性に優れる。
【００７６】
なお、これらの角度は、シャフトのバットＢｔ側から見たときの周方向の角度と定義されうる。また、図４が示すように、これらの角度は、シャフトのバットＢｔ側から見たときの、右周り（時計回り）の角度と定義されうる。  
【００７７】
図５で示される積層構成を実現するため、本実施形態では、１８０°（±１５°）に相当する幅でシートａ２とシートａ３とを貼り合わせて合体シートａ２３が作製され、１８０°（±１５°）に相当する幅でシートａ４とシートａ５とを貼り合わせて合体シートａ４５が作製された。更に、合体シートａ２３の巻回開始位置と、合体シートａ４５の巻回開始位置との相違は、９０°（±１５°）とされた。
【００７８】
上記実施形態では、全ての全長シート（ａ２、ａ３、ａ４、ａ５、ａ６及びａ７）において、プライ数が実質的に整数とされている。よって、積層の均一性が向上し、周方向におけるフレックスの均一性が高まる。
【００７９】
なお、「プライ数が実質的に整数」（整数プライ）とは、プライ数が（Ｘ−０．０２）以上（Ｘ＋０．１０）以下であることを意味する。但し、Ｘは１以上の整数である。例えば、プライ数が１である場合、「実質的に整数」とは、０．９８以上１．１０以下であることを意味する。例えば、プライ数が２である場合、「実質的に整数」とは、プライ数が１．９８以上２．１０以下であることを意味する。シャフト強度の観点から、「プライ数が実質的に整数」とは、以下の（１ａ）を意味するのが好ましく、（１ｂ）を意味するのがより好ましく、（１ｃ）を意味するのが更に好ましい。
（１ａ）プライ数が（Ｘ−０．０１）以上（Ｘ＋０．１０）以下
（１ｂ）プライ数が（Ｘ−０．００）以上（Ｘ＋０．１０）以下
（１ｃ）プライ数が（Ｘ−０．００）以上（Ｘ＋０．０５）以下
（１ｄ）プライ数が（Ｘ−０．００）より大きく（Ｘ＋０．０５）以下
【００８０】
プライ数が（Ｘ−０．００）以上である場合、周回不足に起因する隙間が生じにくいので、強度上有利である。一方、プライ数が（Ｘ−０．００）以上である場合、巻回開始端と巻回終了端との重複部が生じやすい。この重複部は、周方向の均一性を悪化させうる。しかし、巻回開始位置を周方向に分散させることで、この重複部がある場合であっても、周方向の均一性が向上しうる。よって本発明は、上記（１ｃ）及び（１ｄ）の場合に、特に有効である。
【００８１】
本発明の有効性を高める観点から、全長シートにおいて整数プライが満たされている範囲（軸方向における範囲）は、シャフト全長の８５％以上であるのが好ましく、より好ましくは９０％以上、更に好ましくは９５％以上、更に好ましくは９８％以上、特に好ましくは１００％である。一方、部分シートにおいては、応力集中を緩和する観点からは、非整数プライの部分を設けるのが好ましい。よって、曲げ応力の緩和と周方向の均一性とを両立する観点から、部分シート（三角形のシートを除く）においては、整数プライが満たされている範囲は、当該部分シートのシート全長の８５％以上１００％未満であるのが好ましい。上記三角形のシートは、典型的には、シャフトの先端径を調整する目的で、シャフトの先端部に配置される。
【００８２】
また、全長シートにおける整数プライは、シャフトの露出部Ｅ１の全体において満たされているのが好ましい。露出部Ｅ１とは、シャフト以外の部材（グリップ、フェラル、ヘッド等）に覆われていない部分を意味する（図１参照）。この露出部Ｅ１は、スイング中におけるシャフトの挙動（撓み、捻れ等）への関与が大きい。よって、この露出部Ｅ１の全体において、全長シートの整数プライが満たされている場合、周方向におけるフレックスの均一性が効果的に達成される。
【００８３】
前述したように、シャフト６では、６枚の全長シート（シートａ２からａ７）が用いられている。このシャフト６では、全長シートの巻回開始位置が、５箇所以上に分散されている。具体的には、全長シートの巻回開始位置が、６箇所に分散されている。このような巻回開始位置の分散は、周方向におけるフレックスの均一性を向上させる。
【００８４】
図４が示すように、全ての全長シート（ａ２からａ７）において、巻回開始位置は異なっている。全ての全長シートにおいて、巻回開始位置は４５°（±１５°）以上相違している。巻き付けの誤差を考慮したとしても、全ての全長シートにおいて、巻回開始位置は４０°（±１５°）以上相違している。このような巻回開始位置の分散は、周方向におけるフレックスの均一性を向上させる。
【００８５】
前述したように、シャフト６では、８枚のシートが用いられている。図４が示すように、全てのシート（ａ１からａ８）において、巻回開始位置は異なっている。全てのシートにおいて、巻回開始位置は４５°以上相違している。巻き付けの誤差を考慮したとしても、全てのシートにおいて、巻回開始位置は４０°以上相違している。このような巻回開始位置の分散は、周方向におけるフレックスの均一性を向上させる。
【００８６】
図４が示すように、シャフト６の巻回開始位置は、８箇所とされている。巻回開始位置を過度に分散すると、巻回工程の作業負担が増加する。作業性の観点から、巻回開始位置は、８箇所以下であるのが好ましい。
【００８７】
本願では、上記部分シートが、３００ｍｍ未満の短部分シートと、３００ｍｍ以上の長部分シートとに分類される。これらの長さは、軸方向の長さである。好ましくは、全ての全長シートに加えて、全ての上記長部分シートにおいて、プライ数が実質的に整数とされる。この場合、周方向におけるフレックスの均一性が更に向上しうる。
【００８８】
図２の実施形態において、バイアスシートは、ベースシートａ２、ａ３と、調整シートａ４、ａ５とを有している。ベースシートは、絶対繊維角度θｂが４０°以上５０°以下であるシートである。調整シートの絶対繊維角度θｔは、１５°以上７５°以下であって且つ上記絶対繊維角度θｂとは相違している。
【００８９】
ベースシート（ベースバイアスシート）によって形成された層は、ベース層（ベースバイアス層）である。調整シート（調整バイアスシート）によって形成された層は、調整層（調整バイアス層）である。
【００９０】
ベースシートは、繊維の傾斜角度Ａｆが互いに逆とされた２枚のシートａ２、ａ３の組み合わせである。例えば、第１のベースシートａ２の角度Ａｆが−５０°以上−４０°以下であるとき、第２のベースシートａ３の角度Ａｆが４０°以上５０°以下である。
【００９１】
調整シートは、繊維の傾斜角度Ａｆが互いに逆とされた２枚のシートａ４、ａ５の組み合わせである。例えば、第１の調整シートａ４の角度Ａｆが−７５°以上−５０°未満であるとき、第２の調整シートａ５の角度Ａｆは５０°より大きく７５°以下である。また、例えば、第１の調整シートａ４の角度Ａｆが−４０°より大きく−１５°以下であるとき、第２の調整シートａ５の角度Ａｆが１５°以上４０°未満である。
【００９２】
本願では、第１のベースシートａ２の巻回開始位置がＰａとされ、第２のベースシートａ３の巻回開始位置がＰｂとされ、第１の調整シートａ４の巻回開始位置がＰｃとされ、第２の調整シートａ５の巻回開始位置がＰｄとされる。シャフト６では、位置Ｐａ、Ｐｂ、Ｐｃ及びＰｄのぞれぞれが、次の４つの周方向位置Ｐ１、Ｐ２、Ｐ３及びＰ４のいずれかに一対一で対応している。
・周方向位置Ｐ１：０度
・周方向位置Ｐ２：７５度以上１０５度以下（９０°±１５°）
・周方向位置Ｐ３：１６５度以上１９５度以下（１８０°±１５°）
・周方向位置Ｐ４：２５５度以上２８５度以下（２７０°±１５°）
【００９３】
図４の実施形態において、一対一の対応関係は、次のように表現される。
（Ｐａ，Ｐ１）、（Ｐｃ，Ｐ２）、（Ｐｂ，Ｐ３）、（Ｐｄ，Ｐ４）
この対応関係は、一例にすぎない。あらゆる組み合わせが可能である。
【００９４】
より好ましくは、位置Ｐａが位置Ｐ１に対応するとき、位置Ｐｂは位置Ｐ３に対応し、位置Ｐｃは位置Ｐ２又は位置Ｐ４の一方に対応し、位置Ｐｄは位置Ｐ２又は位置Ｐ４の他方に対応する。この配置は、ベースシートと調整シートとを周方向に交互に配置しうるため、周方向の均一性を向上させる。
【００９５】
調整シート（調整層）ａ４、ａ５において、上記角度θｔは、調整されうる。この角度調整により、バイアス層のプライ数を実質的に整数としながら、シャフトスペックが微調整されうる。微調整可能なシャフトスペックとして、シャフトトルク、フレックス、シャフト重量、曲げ強度及び捻れ強度が例示される。
【００９６】
バイアスシートのプライ数が実質的に整数とされる場合、プライ数を微調整することができない。よってこの場合、プライ数に依存したシャフトスペックの微調整はできない。しかし、調整シートを設けることにより、実質的に整数のプライ数を維持しつつ、シャフトスペックの微調整が可能となる。
【００９７】
図６は、第二実施形態に係るシャフトにおける合体シートを示す図である。この第二実施形態は、４枚のバイアスシートを用いて、１つの合体シートＷ１が作成される。
【００９８】
合体シートＷ１は、２枚のベースシートａ２、ａ３と、２枚の調整シートａ４，ａ５とが貼り合わされている。即ち、合体シートＷ１は、４枚のシートを貼り合わされることで形成されている。この貼り合わせにおいて、シート端のズレ幅Ｄ１は、０．２５プライに相当する幅である。このズレ幅Ｄ１は、周方向における９０°に相当するが、±１５°の誤差は許容される。ズレ幅Ｄ１は、各シートの巻回開始位置に基づいて調整される。
【００９９】
図７は、第二実施形態におけるバイアス層の積層構成を示す概念図である。図７は、シャフトのバットＢｔ側から見た図である。上記合体シートＷ１を巻回すると、図７の積層構成が得られる。この図７の積層構成は、図５の積層構成と相違する。周方向の配置においては、図５と図７とは実質的に等価である。しかし、半径方向の配置において、図５と図７とは相違している。図７の構成は、図５の構成と比較して、半径方向の配置が相違する。例えば、図７の構成では、４つの巻回開始位置ｓ２、ｓ３、ｓ４及びｓ５が、いずれも最も内側に位置している。図７の構成では、４つのバイアス層の間で、半径方向位置の相違が少ない。よって、図７の構成は、シャフトとしての均一性が更に高められている。
【０１００】
合体シートＷ１を用いることにより、４枚のバイアスシートを同時に巻回することができる。よって、巻回工程が効率化される。
【０１０１】
図６の実施形態において、貼り合わせの順序は、シートａ２、シートａ４、シートａ３、シートａ５である。即ち、ベースシートと調整シートとが交互に貼り合わされている。この交互の貼り合わせにより、次の（Ｘ）、（Ｙ）及び（Ｚ）が達成されうる。
（Ｘ）２枚のベースシート間における巻回開始位置の相違を、１８０°に設定する。
（Ｙ）２枚の調整シート間における巻回開始位置の相違を、１８０°に設定する。
（Ｚ）４枚のバイアスシートを、周方向の４箇所に均等に配置する。
よって、この交互の貼り合わせは、周方向の均一性の増大に寄与する。
【０１０２】
合体シートＷ１において、シートａ２とシートａ４とは、同じ方向に傾斜している。更に、合体シートＷ１において、シートａ３とシートａ５とは、同じ方向に傾斜している。ベースシートと調整シートとが交互に貼り合わさせることで、同じ方向に傾斜したバイアス層同士を接触させやすい。同じ方向に傾斜したバイアス層同士では、層間接着強度が向上しやすい。
【０１０３】
調整シートの絶対繊維角度θｔは、ベースシートの絶対繊維角度θｂとは相違している。この相違により、シャフトスペックの微調整が可能とされる。
【０１０４】
より好ましくは、絶対繊維角度θｔは、絶対繊維角度θｂよりも小さい。この場合、調整シートがシャフト曲げ剛性の向上に効果的に寄与する。よって、軽量で且つ曲げ剛性の高いシャフトが達成されうる。
【０１０５】
他の好ましい態様では、調整シートの絶対繊維角度θｔは、次のいずれかである。
（ａ）１５°以上４０°未満
（ｂ）５０°より大きく７５°以下
この場合、絶対繊維角度θｂとの差異が拡大され、シャフトスペックの調整範囲が拡大しうる。軽量で且つ曲げ剛性の高いシャフトを得る観点からは、調整シートの絶対繊維角度θｔは、１５°以上４０°未満であるのが好ましい。
【０１０６】
ベースバイアス層及び調整バイアス層の配置は限定されない。上記実施形態の如く、ベースバイアス層が調整バイアス層の内側であってもよい。また、調整バイアス層がベースバイアス層の内側であってもよい。更に、図７に示す如く、調整バイアス層とベースバイアス層とが交互に配置されてもよい。
【０１０７】
半径方向位置は、バイアス層の性能に影響しうる。シャフトスペックの均一性の観点から、ベースバイアス層の半径方向位置と、調整バイアス層の半径方向位置とは、近いのが好ましい。この観点から、ベースバイアス層と調整バイアス層とは、互いに接触しているのが好ましい。
【０１０８】
調整バイアス層及びベースバイアス層において、炭素繊維の弾性率は限定されない。捻り破壊強度を高める観点から、調整バイアス層の炭素繊維の弾性率は、ベースバイアス層の炭素繊維の弾性率よりも小さいのが好ましい。
【０１０９】
周方向における均一性を高める観点から、バイアスシートの巻回開始位置は分散されるのが好ましい。バイアスシートの巻回開始位置は、４箇所以上に分散されるのが好ましい。バイアスシートの巻回開始位置がＭ箇所であるとき、これらＭ箇所は、周方向に均等に分散しているのが好ましい。ただし、この均等な分散には、±１５°の誤差が許容される。また、Ｍは４以上の整数である。裁断工程及び巻回工程の作業効率を高める観点から、上記Ｍは８以下が好ましい。
【０１１０】
周方向における均一性を高める観点から、全シートに関して、巻回開始位置は分散されるのが好ましい。全シートにおける巻回開始位置は、４箇所以上に分散されるのが好ましく、５箇所以上に分散されるのがより好ましく、６箇所以上に分散されるのが更に好ましい。図２の実施形態では、全シートにおける巻回開始位置は８である（図４参照）。
【０１１１】
プリプレグシートのマトリクス樹脂としては、エポキシ樹脂の他、エポキシ樹脂以外の熱硬化性樹脂や熱可塑性樹脂等も用いられ得る。シャフト強度の観点から、マトリクス樹脂は、エポキシ樹脂が好ましい。
【実施例】
【０１１２】
以下、実施例によって本発明の効果が明らかにされるが、この実施例の記載に基づいて本発明が限定的に解釈されるべきではない。
【０１１３】
［実施例１］
上記第一実施形態（シャフト６）と同じ積層構成を有するシャフトが作製された。裁断工程により、図２で示されるシートを得た。貼り合わせは、図３で示される通りとされた。即ち、ベースシートａ２とベースシートａ３とを、周方向に１８０°（±１５°）ずれるように貼り合わせて、合体シートａ２３を得た。また、調整シートａ４と調整シートａ５とを、周方向に１８０°（±１５°）ずれるように貼り合わせて、合体シートａ４５を得た。巻回工程では、合体シートａ２３の巻回開始位置と、合体シートａ４５の巻回開始位置とを、９０°相違させた。これらの結果、図５に示すようなバイアス層の構成が得られた。８枚のシートの巻回開始位置は、図４の通り、８箇所に分散された。巻回工程の後、前述したようなテープラッピング工程、硬化工程、マンドレルの引き抜き工程、ラッピングテープの除去工程、両端カット工程及び研磨を行い、実施例１に係るシャフトを得た。 実施例１のシャフトの積層構成と、使用されたプリプレグの商品名とが、下記の表１に示される。なお、全てのプリプレグは、三菱レイヨン社製である。このシャフトの評価結果が下記の表３に示される。
【０１１４】
［実施例２］
貼り合わせは、図６に示される通りとされた。即ち、図４枚のバイアスシートａ２、ａ３、ａ４及びａ５が貼り合わせられて、一つの合体シートを得た。この合体シートを巻回して、図７に示される積層構成を得た。巻回開始位置は、４５°おきに、８箇所に分散された。各シートの巻回開始位置は図４と実質的に等価とされた。その他は実施例１と同様にして、実施例２のシャフトを得た。実施例２のシャフトの積層構成と、使用されたプリプレグの商品名とが、下記の表１に示される。このシャフトの評価結果が下記の表３に示される。
【０１１５】
［実施例３］
調整シートの繊維角度Ａｆが±３０°から±２５°に変更された他は実施例１と同様にして、実施例３のシャフトを得た。実施例３のシャフトの積層構成と、使用されたプリプレグの商品名とが、下記の表１に示される。このシャフトの評価結果が下記の表３に示される。
【０１１６】
［実施例４］
調整シートのプリプレグが「ＭＲＸ３５０Ｃ−７５Ｒ」から「ＭＲ３５０Ｃ−１００Ｓ」に変更された。また、調整シートの繊維角度Ａｆが±３０°から±２５°に変更された。その他は実施例１と同様にして、実施例４のシャフトを得た。実施例４のシャフトの積層構成と、使用されたプリプレグの商品名とが、下記の表１に示される。このシャフトの評価結果が下記の表３に示される。
【０１１７】
［比較例１］
バイアスシートは、２枚のみとされた。バイアスシートの繊維角度Ａｆは、±４５°とされた。バイアスシートの巻回開始位置は、０°及び１８０°とされた。バイアスシート以外のシートは、実施例１と同じとされた。即ち、図２に示すシートａ１、シートａ６、シートａ７及びシートａ８が用いられた。シートａ１の巻回開始位置は、０°とされた。シートａ６の巻回開始位置は、０°とされた。シートａ７の巻回開始位置は、９０°とされた。シートａ８の巻回開始位置は、２７０°とされた。その他は実施例１と同様にして、比較例１のシャフトを得た。比較例１のシャフトの積層構成と、使用されたプリプレグの商品名とが、下記の表２に示される。このシャフトの評価結果が下記の表３に示される。
【０１１８】
［比較例２］
バイアスシートのプリプレグが、「ＨＲＸ３５０Ｃ−１３０Ｓ」から「ＨＲＸ３５０Ｃ−１１０Ｓ」に変更された。また、全長ストレートシート（シートａ６、ａ７）のプリプレグが、繊維目付量の多い品種に変更された。その他は比較例１と同様にして、比較例２のシャフトを得た。比較例２のシャフトの積層構成と、使用されたプリプレグの商品名とが、下記の表２に示される。このシャフトの評価結果が下記の表３に示される。
【０１１９】
［比較例３］
裁断工程により、図２で示されるシートを得た。即ち、用いられたシートは、実施例１と同じとされた。貼り合わせは、図３で示される通りとされた。即ち、貼り合わせも、実施例１と同じとされた。巻回工程では、合体シートａ２３の巻回開始位置と、合体シートａ４５の巻回開始位置とが、同じとされた。これらの結果、シートａ２及びシートａ４の巻回開始位置が０°とされ、シートａ３及びシートａ５の巻回開始位置が１８０°とされた。バイアスシートａ２からａ５を除き、各シートの巻回開始位置は、図４に示される通りとされた。８枚のシートの巻回開始位置は、４箇所に分散された。その他は実施例１と同様にして、比較例３のシャフトを得た。比較例３のシャフトの積層構成と、使用されたプリプレグの商品名とが、下記の表２に示される。このシャフトの評価結果が下記の表３に示される。
【０１２０】
［評価方法］
【０１２１】
［順式フレックスの測定］
図８（ａ）は、順式フレックスの測定方法を説明するための図である。図８（ａ）が示すように、バットＢｔから７５ｍｍの位置に、第一支持点３２を設定した。更に、バットＢｔから２１５ｍｍの位置に、第二支持点３６を設定した。第一支持点３２には、シャフト２０をを上方から支持する支持体３４を設けた。第二支持点３６には、シャフト２０を下方から支持する支持体３８を設けた。荷重のない状態において、シャフト２０のシャフト軸線は略水平とされた。バットＢｔから１０３９ｍｍである荷重点ｍ１に、２．７ｋｇの荷重を鉛直下向きに作用させた。荷重のない状態から、荷重をかけた状態までの荷重点ｍ１の移動距離（ｍｍ）が、順式フレックスとされた。この移動距離は、鉛直方向に沿った移動距離である。
【０１２２】
なお、支持体３４の、シャフトと当接する部分（以下、当接部分という）の断面形状は、次の通りである。軸方向に対して平行な断面において、支持体３４の当接部分の断面形状は、凸状の丸みを有する。この丸みの曲率半径は、１５ｍｍである。軸方向に対して垂直な断面において、支持体３４の当接部分の断面形状は、凹状の丸みを有する。この凹状の丸みの曲率半径は、４０ｍｍである。軸方向に対して垂直な断面において、支持体３４の当接部分の水平方向長さ（図８における奥行き方向長さ）は、１５ｍｍである。支持体３８の当接部分の断面形状は、支持体３４のそれと同一である。荷重点ｍ１において２．７ｋｇの荷重を与える荷重圧子（図示省略）の当接部分の断面形状は、軸方向に対して平行な断面において、凸状の丸みを有する。この丸みの曲率半径は、１０ｍｍである。荷重点ｍ１において２．７ｋｇの荷重を与える荷重圧子（図示省略）の当接部分の断面形状は、軸方向に対して垂直な断面において、直線である。この直線の長さは、１８ｍｍである。このようにして、順式フレックスが測定された。
【０１２３】
［順式フレックスのフレックス差］
順式フレックスを４方向（０°、４５°、９０°及び１３５°）において測定した。得られたデータの最大値と最小値との差が、フレックス差である。このフレックス差が小さいほど、周方向における順式フレックスの均一性が高い。このフレックス差が、下記の表３に示される。
【０１２４】
［逆式フレックスの測定］
逆式フレックスの測定方法が、図８（ｂ）で示される。第一支持点３２がチップＴｐから１２ｍｍ隔てた点とされ、第二支持点３６がチップＴｐから１５２ｍｍ隔てた点とされ、荷重点ｍ２がチップＴｐから９３２ｍｍ隔てた点とされ、荷重が１．３ｋｇとされた以外は順式フレックスと同様にして、逆式フレックスが測定された。
【０１２５】
［逆式フレックスのフレックス差］
逆式フレックスを４方向（０°、４５°、９０°及び１３５°）において測定した。得られたデータの最大値と最小値との差が、フレックス差である。このフレックス差が小さいほど、周方向における逆式フレックスの均一性が高い。このフレックス差が、下記の表３に示される。
【０１２６】
［シャフトトルク］
シャフトの後端部をバット治具により回転不能に固定するとともに、シャフトの先端部をチップ治具で把持し、チップＴｐから４０ｍｍの位置に１３．９ｋｇｆ・ｃｍのトルクＴｒを作用させた。このトルク作用位置でのシャフトの捻れ角（度）が、シャフトトルクとされた。なお、トルクＴｒを負荷する際のチップ治具の回転速度は１３０゜／分以下とし、バット治具とチップ治具との間の軸方向長さは８２５ｍｍとされた。チップ治具又はバット治具の把持によってシャフトが変形する場合、シャフトの内部に芯材などを入れて測定を行う。この測定値が下記の表３に示される。シャフトトルクが小さいほど、シャフトの捻り剛性が高い。
【０１２７】
［捻り破壊強度］
捻り破壊強度として、ＳＧ式ねじり試験が採用された。これは、製品安全協会が定める試験である。この試験では、先ず、シャフトの両端に固定ジグが接着される。次に、バットＢｔ側のジグを固定した状態でチップＴｐ側のジグを回転させることにより、シャフトにトルクが加えられる。シャフトが破損したときのトルク値に捻れ角を乗じた値が、捻り破壊強度である。この結果が、下記の表３に示される。
【０１２８】
【表１】
0005721515.tif 000002
【０１２９】
【表２】
0005721515.tif 000003
【０１３０】
【表３】
0005721515.tif 000004
【０１３１】
表３のフレックス差が示すように、実施例は、比較例よりも、周方向におけるフレックスの均一性が高い。一方、特に比較例１及び２は、周方向におけるフレックスの均一性が低い。比較例１及び２は、バイアスシートが２枚であるため、フレックス差が大きい。また、比較例３は、バイアスシートが４枚とされているが、巻回開始位置の分散が２箇所に限定されているため、フレックス差が比較的大きい。
【０１３２】
比較例１は、バイアスシートが２枚のみであるが、シャフトトルクは実施例１から４と同等である。これは、比較例１のバイアスシートに、より繊維目付量の大きい「ＨＲＸ３５０Ｃ−１３０Ｓ」が用いられているからである。しかし、比較例１の捻り破壊強度は、実施例よりも低い。これは、引張強度が相対的に低い高弾性プリプレグのみでバイアスシートが構成されているためである。
【０１３３】
実施例２では、４枚のシートが一つに貼り合わせられた合体シートが用いられた。この合体シートにより、図７で示す積層構成が得られた。この積層構成は、図５で示される積層構成と比較して、均一性が更に高い。よって、実施例２は、実施例１と比較して、フレックス差が小さい。
【０１３４】
実施例３において、繊維角度Ａｆが±２５°とされたことにより、シャフトトルクが０．２°大きくされた。このように、実施例３では、バイアス層のプライ数を実質的に整数としながら、シャフトトルクの微調整が達成されている。調整層は、シャフトスペックを微調整する役割を果たしうる。実施例３が示すように、周方向におけるフレックスの均一性と、シャフトスペックの微調整との両立が可能である。
【０１３５】
実施例１と比較して、実施例４では、調整層の繊維角度Ａｆが±２５°に変更され、且つ、バイアス層の目付量（単位面積当たりの重量）が大きくされた。この結果、シャフトトルクを変えることなく、シャフト重量を３ｇ増やすことが出来た。実施例４では、バイアス層のプライ数を実質的に整数としながら、シャフト重量を微調整することができた。実施例４が示すように、周方向におけるフレックスの均一性と、シャフトスペックの微調整との両立が、可能である。
【産業上の利用可能性】
【０１３６】
以上説明された方法は、ゴルフクラブシャフトに適用されうる。
【符号の説明】
【０１３７】
２・・・ゴルフクラブ
４・・・ヘッド
６・・・シャフト
８・・・グリップ
ａ１、ａ８・・・シート（層）、部分シート（部分層）、部分ストレートシート（部分ストレート層）
ａ２、ａ３・・・シート（層）、全長シート（全長層）、全長バイアスシート（全長バイアス層）、ベースシート（ベース層）、ベースバイアスシート（ベースバイアス層）
ａ４、ａ５・・・シート（層）、全長シート（全長層）、全長バイアスシート（全長バイアス層）、調整シート（調整層）、調整バイアスシート（調整バイアス層）
ａ６、ａ７・・・シート（層）、全長シート（全長層）、全長ストレートシート（全長ストレート層）
２０・・・シャフト
Ｔｐ・・・シャフトのチップ
Ｂｔ・・・シャフトのバット
【図１】
0005721515.tif 000005
【図２】
0005721515.tif 000006
【図３】
0005721515.tif 000007
【図４】
0005721515.tif 000008
【図５】
0005721515.tif 000009
【図６】
0005721515.tif 000010
【図７】
0005721515.tif 000011
【図８】
0005721515.tif 000012